본 발명 의 열 수축 성 폴리에스테르 계 필름 은 70 ℃ 의 온탕 중 에 무 하중 상태 에서 10 초간 침지 하 고 , 필름 을 바로 25 ℃± 0 . 5 ℃ 의 수중 에 10 초간 침지 시킨 후 , 수축 전후 의 길이 로부터 , 상기 식 1 에 의해 산출 한 필름 의 폭 방향 ( 주 수축 방향 ) 의 열 수축 률 ( 즉 , 70 ℃ 의 온탕 열 수축 률 ) 이 25 % 이상 50 % 이 하이다 . 70 ℃ 에 있 어서 의 주 수축 방향 의 온탕 열 수축 률 이 25 % 미만 이 면 , 열원 으로서 열풍 을 사용 하 는 장치 로 수축 시킬 때 수축 량 이 작 기 때문 에 , 라벨 로서 사용 한 경우 에 열 수축 후 의 라벨 에 변형 , 수축 부족 , 주름 , 느슨 해짐 등 이 발생 하 게 된다 . 70 ℃ 의 온탕 열 수축 률 은 30 % 이상 이 바람직 하 고 , 35 % 이상 이 보다 바람직 하 다 . 또한 , 70 ℃ 에 있 어서 의 주 수축 방향 의 온탕 열 수축 률 이 50 % 를 초과 하 는 필름 에 대한 요구 도 는 낮 기 때문 에 , 온탕 열 수축 률 의 상한 을 50 % 로 하 였 다 .